(57)【要約】      （修正有）【課題】成形性および強度に優れた高強度板の製造方法を提供する。【解決手段】鋼の化学組成が重量パーセントで０．１％≦Ｃ≦０．４％、４．２％≦Ｍｎ≦８．０％、１％≦Ｓｉ≦３％、０．２％≦Ｍｏ≦０．５％を含有し、残部はＦｅおよび不可避不純物であり、前記鋼でできた圧延板を、鋼のＡｃ３変態点を超える焼鈍温度ＡＴにおいて均熱化することにより焼鈍する工程、少なくとも６５％のマルテンサイトおよび少なくとも２０％の残留オーステナイトを含有し、フェライトおよびベイナイト含量の合計が１０％未満である最終的な組織を得るために、鋼板をＭｓ変態点からＭｆ変態点の間の焼入れ温度ＱＴまで冷却することによって焼入れする工程、板を３００℃から５００℃の間の過時効温度ＰＴまで加熱し、これを前記温度において１０秒を超える時間Ｐｔの間維持する工程、および板を周囲温度まで冷却する工程を含む、方法。【選択図】なし【特許請求の範囲】
【請求項１】
成形性が改善された高強度鋼板を製造する方法であって、該方法によれば鋼の化学組成は重量パーセントで
０．１％≦Ｃ≦０．４％
４．２％≦Ｍｎ≦８．０％
１％≦Ｓｉ≦３％
０．２％≦Ｍｏ≦０．５％
を含有し、残部はＦｅおよび不可避不純物であり、
−  該鋼でできた圧延鋼板を、鋼のＡｃ３変態点を超える焼鈍温度ＡＴにおいて均熱化することにより焼鈍する工程、
−  少なくとも５０％のマルテンサイトおよび少なくとも１０％の残留オーステナイトを含有し、フェライトおよびベイナイトの合計が１０％未満である最終的な組織を得るために、鋼板を鋼のＭｓ変態点からＭｆ変態点の間の焼入れ温度ＱＴまで冷却することによって焼入れする工程、
−  鋼板を３００℃から５００℃の間の過時効温度ＰＴまで加熱し、鋼板を過時効温度において１０秒を超える時間Ｐｔの間維持する工程、
−  鋼板を周囲温度まで冷却する工程
を含む、方法。
【請求項２】
鋼の化学組成が
４．５％≦Ｍｎ≦５．５％
を含有することを特徴とする、請求項１に記載の方法。
【請求項３】
鋼の化学組成が
０．１５％≦Ｃ≦０．２５％
１．４％≦Ｓｉ≦１．８％
０．２％≦Ｍｏ≦０．３５％
であるような組成であり、焼鈍温度ＡＴが７８０℃を超え９５０℃未満であり、焼入れ温度が１３０℃から１８０℃の間であり、過時効時間が１００秒から６００秒の間であることを特徴とする、請求項１または２のいずれか一項に記載の方法。
【請求項４】
最終的な組織が以下の条件：
−  マルテンサイトの含量が少なくとも６５％である、
−  残留オーステナイトの含量が少なくとも２０％である、
−  フェライトおよびベイナイトの合計が５％未満である
のうち１つ以上を満たすように、鋼板が焼入れ温度ＱＴまで冷却されることを特徴とする、請求項１から３のいずれか一項に記載の方法。
【請求項５】
鋼板がさらに被覆されることを特徴とする、請求項１から４のいずれか一項に記載の方法。
【請求項６】
鋼板が合金化を伴うまたは伴わない溶融めっきによって被覆され、被覆が鋼板を周囲温度まで冷却する前に行われることを特徴とする、請求項５に記載の方法。
【請求項７】
化学組成が重量パーセントで
０．１％≦Ｃ≦０．４％
４．２％≦Ｍｎ≦８．０％
１％≦Ｓｉ≦３％
０．２％≦Ｍｏ≦０．５％
を含有し、残部はＦｅおよび不可避不純物である鋼でできた高張力鋼板であって、鋼が５０％を超えるマルテンサイト、１０％を超える残留オーステナイト、１０％未満のフェライトおよびベイナイトの合計を含有する組織を有し、光学顕微鏡で観察した場合に中心偏析がない、高張力鋼板。
【請求項８】
鋼の化学組成が４．５％≦Ｍｎ≦５．５％を含有することを特徴とする、請求項７に記載の高張力鋼板。
【請求項９】
鋼の化学組成が
０．１５％≦Ｃ≦０．２５％
１．４％≦Ｓｉ≦１．８％
０．２％≦Ｍｏ≦０．３５％
であるような組成であることを特徴とする、請求項７または８のいずれか一項に記載の高張力鋼板。
【請求項１０】
降伏強度ＹＳが１０００ＭＰａ以上であり、引張強度が１３００ＭＰａ以上であり、一様伸びＵＥが１０％以上であり、全伸びが１３％以上であり、穴広げ率ＨＥＲが１５％以上であることを特徴とする、請求項８および９に記載の高張力鋼板。
【請求項１１】
組織が以下の条件：
−  マルテンサイトの含量が少なくとも６５％である、
−  残留オーステナイトの含量が少なくとも２０％である、
−  フェライトおよびベイナイトの合計が５％未満である
のうち１つ以上を満たすことを特徴とする、請求項７から１０のいずれか一項に記載の高張力鋼板。
【請求項１２】
鋼板の少なくとも１つの面が被覆されていることを特徴とする、請求項７から１１のいずれか一項に記載の高張力鋼板。
【発明の詳細な説明】
【技術分野】
【０００１】
本発明は、成形性および強度に優れた高強度鋼板に関し、同高強度鋼板を製造する方法に関する。
【背景技術】
【０００２】
自動車部品、トレーラー、トラックなどの様々な装置を製造するために、ＤＰ（二相）鋼またはＴＲＩＰ（変態誘起塑性）鋼などの鋼でできた高強度鋼板が使用される。
【０００３】
エネルギー消費を削減するために非常に望ましい、装置の重量の削減のために、降伏強度または引張強度などの機械的特性がより良好である鋼を得ることが望ましい。しかしそのような鋼は良好な成形性を有するべきである。
【０００４】
この目的のために約０．２％のＣ、２．５％のＭｎ、１．５％のＳｉを含有しマルテンサイトおよび残留オーステナイトからなる組織を有する鋼を使用することが提案された。鋼板は、焼鈍、階段焼入れおよび過時効からなる熱処理によって、連続焼鈍ラインで製造される。過時効の目的は、残留オーステナイトの安定性を高めるために、マルテンサイトからの移動により残留オーステナイトの炭素を豊富にすることである。これらの鋼では、Ｍｎ含量が必ず３．５未満％で維持される。そのような鋼によって興味深い特性を得ることが可能であるが、より良好な特性を得るためにより良好な安定性を有する残留オーステナイトを得ることが依然として望ましい。しかし良好な成形性を得るために必要な延性は良好に維持するべきであり、特に良好な伸びフランジ性が望ましい。
【発明の概要】
【発明が解決しようとする課題】
【０００５】
これらの理由によって、連続熱処理ラインにおいて高強度鋼板を容易に製造するための鋼およびプロセスを得ることが依然として必要である。
【課題を解決するための手段】
【０００６】
この目的のために、本発明は、成形性が改善された高強度鋼板を容易に製造する方法であって、この方法によれば鋼の化学組成は重量パーセントで
０．１％≦Ｃ≦０．４％
４．２％≦Ｍｎ≦８．０％
１％≦Ｓｉ≦３％
０．２％≦Ｍｏ≦０．５％
を含有し、残部はＦｅおよび不可避不純物であり、
−  前記鋼でできた圧延鋼板を、鋼のＡｃ３変態点を超える焼鈍温度ＡＴにおいて均熱化することにより焼鈍する工程、
−  少なくとも５０％のマルテンサイトおよび少なくとも１０％の残留オーステナイトを含有し、フェライトおよびベイナイトの合計が１０％未満である組織を得るために、鋼板を鋼のＭｓ変態点からＭｆ変態点の間の焼入れ温度ＱＴまで冷却することによって焼入れする工程、
−  鋼板を３００℃から５００℃の間の過時効温度ＰＴまで加熱し、鋼板を前記温度において１０秒を超える時間Ｐｔの間維持する工程、
−  鋼板を室温まで冷却する工程
を含む、方法に関する。
【０００７】
好ましくは、鋼の化学組成は４．５％≦Ｍｎ≦５．５％を含有する。
【０００８】
好ましくは、鋼の化学組成は
０．１５％≦Ｃ≦０．２５％
１．４％≦Ｓｉ≦１．８％
０．２％≦Ｍｏ≦０．３５％
であるような組成である。
【０００９】
好ましくは、鋼の化学組成は
０．１５％≦Ｃ≦０．２５％
４．５％≦Ｍｎ≦５．５％
１．４％≦Ｓｉ≦１．８％
０．２％≦Ｍｏ≦０．３５％
を含有し、焼鈍温度ＡＴは７８０℃を超え９５０℃未満であり、焼入れ温度は１３０℃から１８０℃の間であり、過時効時間は１００秒から６００秒の間である。
【００１０】
任意選択的に、鋼板は例えば合金化を伴うまたは伴わない溶融めっきによってさらに被覆することができ、被覆は鋼板を室温まで冷却する前に行われ得る。
【００１１】
本発明は、化学組成が重量パーセントで
０．１％≦Ｃ≦０．４％
４．２％≦Ｍｎ≦８％
１％≦Ｓｉ≦３％
０．２％≦Ｍｏ≦０．５％
を含有し、残部がＦｅおよび不可避不純物である鋼でできた高張力鋼板にも関し、鋼は少なくとも５０％のマルテンサイト、少なくとも１０％の残留オーステナイト、１０％未満のフェライトおよびベイナイトの合計を含有する組織を有し、光学顕微鏡で観察した場合に中心偏析がない。
【００１２】
特に、鋼の化学組成は４．２％≦Ｍｎ≦８．０％であるような組成である。
【００１３】
好ましくは、鋼の化学組成は４．５％≦Ｍｎ≦５．５％であるような組成である。
【００１４】
好ましくは、鋼の化学組成は
０．１５％＜Ｃ≦０．２５％
４．５％≦Ｍｎ≦５．５％
１．４％≦Ｓｉ≦１．８％
０．２％≦Ｍｏ≦０．３５％
を含有する。
【００１５】
降伏強度ＹＳは１０００ＭＰａ以上、引張強度は１３００ＭＰａ以上、一様伸びＵＥは１０％以上、全伸びは１３％以上、およびＩＳＯ規格１６６３０：２００９に従って測定される穴広げ率ＨＥＲは１５％以上とすることが可能である。
【００１６】
任意選択的に、鋼板の少なくとも１つの面が、例えば金属溶融めっきにより被覆されている。
【発明を実施するための形態】
【００１７】
次に本発明を、限定を取り入れずに詳細に説明し、例によって示す。
【００１８】
本発明による鋼の組成は、重量パーセントで以下を含む：
−  十分な強度を得るため、および残留オーステナイトの安定性を改善するための、０．１％≦Ｃ≦０．４％、好ましくは０．１５％≦Ｃおよび／またはＣ≦０．２５％であるＣ。炭素含量が高すぎる場合、溶接性が低下する。
−  ４．２％≦Ｍｎ≦８．０％。オーステナイトのＭｎをより富化することによって、およびオーステナイト結晶粒径を減少させることによって、残留オーステナイトの安定性を改善するために、Ｍｎ含量は４．２％を超える。オーステナイト結晶粒径の減少は、炭素およびマンガンをマルテンサイトからオーステナイトへ移動させるのに必要な拡散距離を減少させ、したがってこれらの元素が過時効工程の間に拡散するのを速くするという利点がある。さらに、４．２％を超えるマンガン含量はＭｓ変態点、Ａｃ１変態点およびＡｃ３変態点を低下させ、それによって熱処理の達成がより容易になる。好ましくはＭｎ含量は４．５％を超える。しかし、延性を過度に低下させないために、マンガン含量は８％未満、好ましくは５．５％未満を維持する必要がある。
−  Ｓｉ≧１％、好ましくはＳｉ≧１．４％、およびＳｉ≦３％、好ましくはＳｉ≦１．８％。ケイ素は、オーステナイトを安定化させる、固溶強化させる、および、マルテンサイトからオーステナイトへ炭素が再分配される間に炭化物の形成を遅らせるのに有用である。しかしケイ素含量が高すぎると、酸化ケイ素が鋼板の表面に形成されることになりこのことは被覆性および延性に対して悪影響を与える。
−  ０．２％≦Ｍｏ≦０．５％。高いマンガン含量によって生じることがあり伸びフランジ性に対して悪影響を与える中心偏析を減少させるために、Ｍｏは０．２％を超えるべきである。０．５％を超えると、モリブデンは延性に対して悪影響を与える可能性がある過剰な炭化物を形成する場合がある。好ましくは、Ｍｏ含量は０．３５％以下である。
【００１９】
残部はＦｅおよび溶融から生じる不純物である。そのような不純物はＮ、Ｓ、ＰならびにＣｒ、Ｎｉ、ＢおよびＡｌなどの残留元素を含む。
【００２０】
通常、Ｎ含量は０．０１％未満、Ｓ含量は０．０１％未満、Ｐ含量は０．０２％未満、Ｃｒ含量は０．１％未満、Ｎｉ含量は０．１％未満、Ｃｕ含量は０．２％未満、Ｂ含量は０．０００５％未満、Ａｌ含量は０．００１％未満を維持する。しかし、鋼を脱酸素するためにＡｌを加えてもよいことに注意する必要がある。この場合、その含量は０．０４％に達してもよい。さらに、Ａｌは焼鈍の間にオーステナイト結晶粒の成長を制限するのに使用することができるＡｌＮの小さい析出物を形成することが可能である。
【００２１】
Ｔｉ、Ｖ、およびＮｂなどのマイクロ合金化は本発明による鋼において目的とされない。そのような元素の含量は個々に０．０５０％までに制限され、好ましくは、Ｎｂ、Ｔｉ、Ｖの合計は０．１％に制限される。
【００２２】
厚さが２から５ｍｍの間である熱間圧延鋼板はこの鋼を用いて公知の方法で製造することができる。熱間圧延後、鋼板は４００℃から６００℃の間の温度において３００秒から１０時間でバッチ焼鈍することができる。厚さが０．５ｍｍから２ｍｍの間である冷間圧延鋼板を得るために、熱間圧延鋼板は酸洗いおよび冷間圧延されてもよい。
【００２３】
次いで、鋼板は連続焼鈍ラインで熱処理される。
【００２４】
熱処理前に、最適焼入れ温度ＱＴｏｐが決定される。この最適焼入れ温度は、残留オーステナイトの最適含量を得るために焼入れが停止されなければならない温度である。温度ＱＴまで焼入れした後に鋼がＱＴを超える温度において過時効処理されると仮定し、また過時効によって、マルテンサイトと残留オーステナイトの間の炭素の分配が完全に達成されると仮定することによって、この最適焼入れ温度はＡｎｄｒｅｗｓおよびＫｏｉｓｔｉｎｅｎ  Ｍａｒｂｕｒｇｅｒの関係式：
Ｍｓ＝５３９−４２３×Ｃ−３０．４×Ｍｎ−１２．１×Ｃｒ−７．５×Ｍｏ−７．５×Ｓｉ
および
ｆα’＝１−ｅｘｐ｛−０．０１１×（Ｍｓ−Ｔ）｝
を使用して計算でき、ｆα’は焼入れの間の温度Ｔにおけるマルテンサイトの割合である。
【００２５】
当業者は、この計算の方法を知っている。
【００２６】
熱処理の目的は、少なくとも５０％、好ましくは少なくとも６５％のマルテンサイト、および少なくとも１０％、好ましくは少なくとも２０％の残留オーステナイトからなりフェライトまたはベイナイトが可能な限り少ない組織を得ることである。フェライトおよびベイナイトの表面の割合の合計は１０％未満、好ましくは５％未満である。
【００２７】
当業者にとって、この組織が最終的な組織であること、すなわち完全な処理の後の組織であることが明らかである。焼入れ直後、組織はマルテンサイトおよびオーステナイトのみを含有する。
【００２８】
マルテンサイト、フェライトおよびベイナイトの割合は、これらの構成成分の面積率である。残留オーステナイトの割合は、ＲＸ回折により測定される。当業者はこれらの割合を決定する方法を知っている。
【００２９】
このために、オーステナイト結晶粒を過度に粗大化させないようにするため、鋼のＡｃ３変態点を超えるが好ましくは９５０℃未満である焼鈍温度ＡＴにおいて、鋼板が焼鈍される。
【００３０】
次いで、鋼板は、０．１℃／秒を超える冷却スピードにおいて、鋼のＭｓ変態点未満であり好ましくはＱＴＯＰ−２０℃からＱＴＯＰ＋２０℃の間である焼入れ温度ＱＴまで冷却することにより、焼入れされる。本発明による鋼では硬化性が高いので、これは本発明の重要な特徴である。結果として、３℃／秒などの低い冷却速度での冷却においてもフェライトは形成せず、したがって加速冷却をする必要がない。好ましくは、冷却速度は０．１℃／秒から７０℃／秒の間である。
【００３１】
焼入れ後、炭化物を形成させずに炭素をマルテンサイトからオーステナイトへ移動させるために、鋼板は３００℃から５００℃の間の過時効温度まで加熱され、この温度またはこの温度の付近において少なくとも１０秒、好ましくは１００秒から６００秒の間の時間で維持される。
【００３２】
組成が０．１５％から０．２５％のＣ、４．５％から５．５％のＭｎ、１．４％から１．８％のＳｉおよび０．２％から０．３５％のＭｏを含む鋼については、焼鈍温度は７８０℃から９５０℃の間であってもよく、焼入れ温度は１３０℃から１８０℃の間であってもよい。
【００３３】
過時効処理後、鋼板は室温まで冷却される。この鋼およびこのプロセスによって、降伏強度ＹＳが１０００ＭＰａを超え、引張強度ＴＳが１３００ＭＰａを超え、一様伸びＵＥが１０％以上であり、全伸びＴＥが１３％以上であり、光学顕微鏡で観察した場合に中心偏析がない鋼板を得ることが可能である。
【実施例】
【００３４】
例（Ｅｘ）および比較例（Ｃｏｍｐ）として、重量％による組成、変態点および最適焼入れ温度ＱＴｏｐが表１に示される鋼が製造された。化学組成については、Ｃ、Ｓｉ、ＭｎおよびＭｏ含量のみが示され、残部はＦｅおよび不純物である。Ａｃ１値およびＡｃ３値が測定された。ＡｎｄｒｅｗｓおよびＫｏｉｓｔｉｎｅｎ  Ｍａｒｂｕｒｇｅｒの関係式を使用してＭｓ値およびＭｆ値が計算された。
【００３５】
【表１】
2020045577.tif 000002
【００３６】
厚さが２．４ｍｍである熱間圧延鋼板が製造された。鋼板は６００℃において５時間バッチ焼鈍され、次いで取り出され、次いで厚さが１．２ｍｍである冷間圧延鋼板を得るために冷間圧延された。焼入れ温度ＱＴを変化させることによって、冷間圧延鋼板の３つの試料が熱処理された。
【００３７】
熱処理条件および熱処理により生じる機械的特性は表２に記載される。
【００３８】
【表２】
2020045577.tif 000003
【００３９】
この表２において、ＡＴは焼鈍温度、ＱＴは焼入れ温度、ＰＴは過時効温度、Ｐｔは過時効時間であり、ＹＳは降伏強度、ＴＳは引張強度、ＵＥは一様伸び、ＴＥは全伸び、ＨＥＲは穴広げ率、αは曲げ加工性試験により測定される折曲げ角、ＲＡは微細組織中の残留オーステナイトの量である。伸びフランジ性の指標である穴広げ率は、規格ＩＳＯ  １６６３０：２００９による方法を使用して測定される。測定方法の間の違いに起因して、ＩＳＯ規格による比ＨＥＲの値はＪＦＳ  Ｔ  １００１規格（日本鉄鋼連盟規格）による比λの値と非常に異なり同等ではない。折曲げ角は当業者に公知の任意の方法を使用して測定される。
【００４０】
本発明による鋼によって、高い降伏強度、高い引張強度、非常に良好な伸びおよび同等のＱＴ温度においてモリブデンを含有しない「比較例」の鋼よりもはるかに良好な穴広げ率を、同時に得ることが可能であることが分かる。
【００４１】
例１および２と例３および４との比較は、鋼のＡｃ３変態点を超える焼鈍温度ＡＴが上昇すると、オーステナイト結晶粒径が増加することを示し、このことは一般により良好な伸び特性をもたらす。
【００４２】
例４および５の比較は、焼入れ温度が上昇すると、微細組織中の焼き戻しマルテンサイトが低含量で存在することに起因して、降伏強度が低下するが一方で引張強度が向上することを示している。
【００４３】
例６の鋼はＭｆ未満の焼入れ温度において焼入れされ、このことは残留オーステナイトの含量が低すぎる組織をもたらし、したがって不十分な伸び特性を有する。
【００４４】
例７および８の焼入れ温度は鋼のＭｓ変態点からＭｆ変態点の間に含まれるが、少なくとも１０％の残留オーステナイトを含有する最終的な組織が得られるような温度ではない。特に、例７の焼入れ温度は低すぎるので少なくとも１０％の残留オーステナイト含量を確実にすることができない。例８の焼入れ温度は高すぎるので、鋼が焼入れ温度に達すると、マルテンサイトの量が少なすぎるために、鋼板が過時効温度において維持されたときにオーステナイトの十分な安定性を確実にすることができない。したがって、例６、７および８の一様伸びおよび全伸びは不十分である。
【００４５】
さらに、顕微鏡による試験は、本発明による鋼において鋼の微細組織が光学顕微鏡で観察された場合に中心偏析がなかったことを示した。成形性が改善される理由は、中心偏析が使用時の特性に対して悪影響を与えるためである。
【００４６】
上記の鋼板は被覆されていない。しかし鋼板は任意の手段によって、すなわち溶融めっきによって、電着によって、ＪＶＤまたはＰＶＤなどなどの真空被覆によって被覆されてもよいことが明らかである。鋼板が溶融めっきされる場合、被覆は合金化を伴う（合金化亜鉛めっき）または伴わない亜鉛めっきであってもよい。これらの場合、周囲温度への鋼板の冷却の前に行われる溶融めっきおよびひいては合金化に対応する熱処理が考慮されなければならない。当業者は、過時効温度および過時効時間を最適化するために、例えば試験によってそれを行う方法を知っている。この場合、鋼板の少なくとも１つの面が被覆されてもよく、より詳細には金属被覆されてもよい。
【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
重量パーセントで
０．１％≦Ｃ≦０．４％
４．５％≦Ｍｎ≦５．５％
１％≦Ｓｉ≦３％
０．２％≦Ｍｏ≦０．５％
を含有する化学組成を有し、残部はＦｅおよび不可避不純物である、鋼でできた鋼板を製造する方法であって、
−  該鋼でできた圧延鋼板を、鋼のＡｃ３変態点を超える焼鈍温度ＡＴにおいて均熱化することにより焼鈍する工程、
−  少なくとも５０％のマルテンサイトおよび少なくとも１０％の残留オーステナイトを含有し、フェライトおよびベイナイトの合計が１０％未満である最終的な組織を得るために、鋼板を１３０℃から１８０℃の間の焼入れ温度ＱＴまで冷却することによって焼入れする工程、
−  鋼板を３００℃から５００℃の間の過時効温度ＰＴまで加熱し、鋼板を過時効温度において１０秒を超える過時効時間Ｐｔの間維持する工程、
−  鋼板を周囲温度まで冷却する工程
を含む、方法。
【請求項２】
鋼の化学組成が
０．１５％≦Ｃ≦０．２５％
１．４％≦Ｓｉ≦１．８％
０．２％≦Ｍｏ≦０．３５％
であるような組成であり、焼鈍温度ＡＴが７８０℃を超え９５０℃未満であり、過時効時間Ｐｔが１００秒から６００秒の間であることを特徴とする、請求項１に記載の方法。
【請求項３】
最終的な組織が以下の条件：
−  マルテンサイトの含量が少なくとも６５％である、
−  残留オーステナイトの含量が少なくとも２０％である、
−  フェライトおよびベイナイトの合計が５％未満である
のうち１つ以上を満たすように、鋼板が焼入れ温度ＱＴまで冷却されることを特徴とする、請求項１または２に記載の方法。
【請求項４】
鋼板がさらに被覆されることを特徴とする、請求項１から３のいずれか一項に記載の方法。
【請求項５】
鋼板が合金化を伴うまたは伴わない溶融めっきによって被覆され、被覆が鋼板を周囲温度まで冷却する前に行われることを特徴とする、請求項４に記載の方法。
【請求項６】
化学組成が重量パーセントで
０．１％≦Ｃ≦０．４％
４．５％≦Ｍｎ≦５．５％
１％≦Ｓｉ≦３％
０．２％≦Ｍｏ≦０．５％
を含有し、残部はＦｅおよび不可避不純物である鋼でできた鋼板であって、鋼が５０％を超えるマルテンサイト、１０％を超える残留オーステナイト、１０％未満のフェライトおよびベイナイトの合計を含有する組織を有し、光学顕微鏡で観察した場合に中心偏析を含まない、鋼板。
【請求項７】
鋼の化学組成が
０．１５％≦Ｃ≦０．２５％
１．４％≦Ｓｉ≦１．８％
０．２％≦Ｍｏ≦０．３５％
であるような組成であることを特徴とする、請求項６に記載の鋼板。
【請求項８】
降伏強度ＹＳが１０００ＭＰａ以上であり、引張強度が１３００ＭＰａ以上であり、一様伸びＵＥが１０％以上であり、全伸びが１３％以上であり、穴広げ率ＨＥＲが１５％以上であることを特徴とする、請求項６または７に記載の鋼板。
【請求項９】
組織が以下の条件：
−  マルテンサイトの含量が少なくとも６５％である、
−  残留オーステナイトの含量が少なくとも２０％である、
−  フェライトおよびベイナイトの合計が５％未満である
のうち１つ以上を満たすことを特徴とする、請求項６から８のいずれか一項に記載の鋼板。
【請求項１０】
鋼板の少なくとも１つの面が被覆されていることを特徴とする、請求項６から９のいずれか一項に記載の鋼板。
【手続補正書】
【提出日】令和1年12月26日(2019.12.26)
【手続補正１】
【補正対象書類名】明細書
【補正対象項目名】００２８
【補正方法】変更
【補正の内容】
【００２８】
マルテンサイト、フェライトおよびベイナイトの割合は、これらの構成成分の面積率である。残留オーステナイトの割合は、Ｘ線回折により測定される。当業者はこれらの割合を決定する方法を知っている。
【外国語明細書】
2020045577000001.pdf